FR 2471399 A1 19810619 FR 7930648 A 19791210 COMPOSITIONS DE POLYAMIDES POLYPHASEESAYANT DES PROPRIETES DE RESISTANCE AU CHOC AMELIOREES ET LEURS PROCEDES DE PREPARATION La présente invention concerne des compositions à base de polyamides ayant des propriétés améliorées de résistance aux chocs, de ductilité et de cristallisation associées à une tres bonne stabilité thermique ainsi que des procédés pour préparer de telles compositions. Les polyamides non modifiés, qui présentent une haute éner- gie de rupture, sont considérés connue des polymères tenaces. Ils sont par contre généralement assez déficients en ce qui concerne la résistance à la propagation de fissures ce que traduisent une certaine sensibilité aux entailles et éventuellement des ruptures par fragilisation. Ce défaut de rupture de manière cassante plutôt que ductile limite notablement leurs emplois et leur fiabilité. L'amélioration de la résistance au choc des polyamides thermoplastiques a été très étudiée et de nombreuses solutions ont été proposées. Ainsi le brevet britannique 998 439 revendique une composition comprenant un mélange de 50 à 99 % d'un polyamide linéaire et de 1 à 50 Z d'un copolymère oléfinique renfermant-de 0,1 à 10 moles pour cent de groupements acides, dispersé dans le polyamide sous forme de particules d'un diamètre inférieur à 5 microns. Les brevets USP 3 388 186 et 3 465 059 revendiquant des mélanges de polycaproamide et de copolymères d'oléfines contenant de 1 à 20 % en moles d'acides (methacryS-iques ou leurs dérivés, greffés par un aminoacide. Le brevet USP 3 668 274 décrit des mélanges de polyamides et de 2,5 à 30 % d'un polymère multiphasé à groupements carboxyliques constitué par une première phase élastomérique (50 à 99,9 % d'acrylate d'alkyle et de butadiène) sur laquelle est greffé un copolymère plus rigide renfermant de I à 50 % en poids d'un acide carboxylique insaturé Le brevet USP 3 845 163 décrit des mélanges de 60 à 80 % en poids d'un polyamide et de 15 à 40 % en poids d'un copolymère d'a olé- fine renfermant de I à 8 % en mole dsun acide carboxylique &alpha;, ss éthylenique dont au moins 10 % des groupements acides sont neutralisés par des ions métalliques.Le brevet français 2 311 814 revendique de très nombreuses compositions de polyamides à phases multiples présentant une tenacité améliorée qui sont constituées par des mélanges réalisés à l'état fondu de 60 à 99 % en poids d'un polyamide et de 1 à 40 % en poids d'au moins une autre phase contenant des particules d'au moins un polymère ayant un module en traction inférieur au 1/10 de celui du polyamide, qui "adhère" au polyamide et dont la taille des particules est comprise entre 0,01 et 3 microns.Les polymères utilisables comme phase dispersée sont choisis parmi les polymères thermoplastiques ou élastomères, linéaires ou ramifiés non réticulés appartenant aux familles chimiques suivantes : - copolymàres de monomères insaturés et de moléculés génératrices de sites adhérents comme : oxyde de carbone, acides carboxyliques à insaturation éthyléniques en a, ss ou leurs dérivés, époxydes non résidus d'une sulfonylazide aromatique substitué par des acides carboxyliques. - polyuréthanes dérivés de polyestersglycols ou de polyétherglycols - polymères à mailles polyéther obtenus par réaction de monomères époxydés. La plupart des additifs polymériques cités dans l'art an térieur présentent une stabilité thermique ou chimique, relativement -faible, ce qui limite leur emploi dans le domaine des polyamides conventionnels où les conditions de préparation ou de mise en oeuvre sont très dures. Ainsi les polyuréthanes et-polymàres à maille polyéther décrits dans le brevet français 2 311 814 ne peuvent valablement être utilisés que dans le cas de matrices présentant des points de fusion inférieurs à 200 - 220cl. Les très nombreux copolymères d'oléfine et de dérivés acryliques décrits dans l'art antérieur subissent également une décomposition très sensible lorsqu'ils sont mélangés à l'état fondu à des polyamides de haut point de fusion comme par exemple le polyhexaméthylène adipamide. L'utilisation de polyamides ayant eux-mêmes une bonne stabilité thermique comme phase renforçante de compositions thermoplastiques-à matrice polyamide n'a pas été décrit jusque là. Les mélanges de polyamides oo copolyamides conventionnels parmi lesquels on peut citer de façon non limitative le polycaprolactame, le polyhexamethylène adipamide, le polyhexaméthylène sebacamide, le polyhexaméthylene dodécanamide et leurs copolymères présentent en effet à l'état fondu une instabilité chimique bien connue qui est-due à l'existence de réactions d'interéchan ges entre les séquences amides de differentes natures. Il n'est donc géné ralement pas possible d'obtenir à l'état fondu une dispersion stable de particules d'un polyamide ou d'un copolyamide dans un autre polyamide.Un tel système évolue inévitablement et plus ou moins rapidement vers un copolyamide homogène formé d'abord de blocs polyamides qui évoluent eux mêmes plus ou moins rapidement vers un copolyamide statistique. On trouve dans l'art antérieur des additifs polyamides qui ont été utilisés pour modifier d'autres polyamides mais dans un but différent de celui de créer des compositions multiphasées stables9 ces additifs polyamides étant par ailleurs différents de ceux de la présente invention. Ainsi le brevet USP 3 645 932 revendique la nucléation de polyamides dérivés d'acides gras polymeres par 0,1 à 10 % en poids d'un agent nucléant qui peut être un autre polyamide ayant généralement un haut point de fusion et présentant une grande aptitude à la cristallisation. Le brevet USP 4 062 819 revendique des mélanges de polyamides thermoplas tiques présentant des proprietés rhéologiques etd-'écoulement améliorées constitués par 80 % à 99,99 % dune résine polyamide et de 0,01 % à 20 % en poids d'un additif polyamide présentant un indice d'amine inférieur à 3 et obtenu par réaction d'un diacide aliphatique ou cycloaliphatique ayant de 18 à 52 atomes de carbone et d'un diacide aliphatique saturé ayant de 2 à 13 atomes de carbone pouvant représenter jusqu'à 30 % en poids des acides, avec une quantité stoechiométrique d'une ou plusieurs diamines aliphatiques saturées ayant de 2 à 10 atomes de carbone. Les additifs polyamides décrits présentent des points de fusion relativement élevés et sont, pratiquement compatibles aves les résines polyamides de bases.Les compositions obtenues présentent-des propriétés d'écoulement améliorées, une flexibilité un peu plus élevée et des vitesses de cristallisation qui ne sont pas significativement inférieures à celles de la matrice lorsque la teneur en additif ne dépasse pas 10 %. Les résistances aux chocs de telles compositions, ne sont'pas significativement supérieures à celles des polyamides de base purs. Dans le cas du polyamide 66 la résistance aux chocs est abaisse due 14 % par la présence.. de 2 % d'additifs alors que dans le cas de polyamide 6, elles augmente de 9,5 % avec 2 % d'additifs mais retombe à 15,5 % en dessous de celle de la résine de base avec 10 % d'additif. Il a maintenant été trouvé des compositions polyphasées à base de polyamides ayant des propriétés physiques améliorées et parti culiàrement stables à haute température caractérisées en ce qu'elles sont constituées essentiellement d'une phase formant matrice qui est une résine polyamide d'une masse moléculaire moyenne en nombre d'au moins 5000 et d'au moins une autre phase dispersée sous forme de particules ayant une taille comprise entre 0,01 - et 10 p constituée en tout ou partie par un polymère choisi parmi les polyamides présentant une teneur en groupements amides inférieure à 40 Z de celle de la résine polyamide formant matrice et ayant une température de transition vitreuse inférieure à 50C. Avantageusement ces compositions polyphasées sont constituées par 55 à 99 Z en poids d'une matrice et par -1 à 45 Z en poids de phase dispersée. Un autre aspect de l'invention concerne des procédés parti culiers qui ont été mis au point pour préparer les compositions selon l'invention. Par compositions polyphasées, on entend des compositions constituées par au moins deux-phases qui tant à l'état solide qu'à l'état fondu restent différenciées. On distingue la phase principale ou matrice de la phase ou des phases renforçantes qui sont dispersées dans la ma trice. L'expression "constituées essentiellement par" signifie qu'en plus de la résine polyamide formant matrice et de la ou des phases dispersées, d'autres constituants peuvent être présents dans la composi tion à condition que les caractéristiques essentielles- de ladite compo sition ne soient- pas modifiées de façon notoire par ces constituants. Par -l'expression "au moins une autre phase dispersée sous forme de particules ayant une taille comprise entre 0,01 et 10 microns" on entend qu'au moins une phase dispersée sous forme de particule ayant de 0,01 à 10 microns de dimension maximum-àbase de polyamide répondant à la définition donnée est présente dans la composition. Il peut se trouver en plus une certaine proportion minoritaire d'un ou plusieurs autres polymères sous forme de particules de 0,01 à 10 microns. L'expression "constitué en tout ou partie par un polymere choisi parmi les polyamides..." signifie qu'un ou plusieurs polyamides répondant à la définition donnée ermstituent la phase dispersée qui peut de plus renfermer une certaine proportion d'autre polymérie, pour autant qee les caractéristiques essentielles de la composition ne sont pas dégradées. Cet autre ou ces autres polymères en proportion minoritaire éventuellement présents dans la phase dispersee en plus de la phase dispersée polyamide sont éventuellement constitués par des polymères renforçants tels que ceux décrits dans les brevets cités plus haut dans l'art antérieur. La résine polyamide formant matrice dans les compositions selon l'invention est une résine bien connue dans l'art antérieur et enblobe les résines semi-cristallines et amorphes ayant une masse moléculaire d'au moins 5000 et couramment appelées nylons. Les polyamides utilisables comprennent ceux décrits dans les brevets des E.U.A. 2 071 250 ; 2 071 251 ; 2 130 523 2 130 948 ; 2 241 322 ; 2312966; 2 512 606 et 3 393 210. La résine polyamide peut être produite par condensation de quantités équimolaires d'un acide dîcarboxylique saturé contenant de 4 à 12 atomes de carbone avec une diamine, la diamine contenant de 4 à 14 atomes de carbone. On peut utiliser un exces de diamine de manière à obtenir un excès de groupes terminaux amines par rapport aux groupes terminaux carboxyles dans le polyamide ou un excès de diacide de manière à obtenir un excès de groupes terminaux carboxyles par rapport aux groupes terminaux amines dans le polyamide. Pour pouvoir contrôler la masse moléculaire des polymères obtenus, on emploie habituellement un agent limiteur de channe. La quantité mise en oeuvre d'un tel agent depend de la zone de poids moléculaire désirée. Toutefois on emploie généralement de 0,1 à 2 % en moles par rapport aux sels. Les agents limiteurs de ehalne sont choisis dans le groupe cons- titué par les acides carboxyliques et les amines aliphatiques. Des exemples depoly- amides comprennent le polyhexaméthylène adipamide (nylon 6,6)9 le polyhexaméthylène azélamide (nylon 6,9), le polyhexaméthylène sébacamide (nylon 010) et le polyhexaméthylène dodécanamide (nylon 612), les polyamides produits par décyclisation de lactames3 c'est-à-dire le polycapro- lactame, le poly-(lactame laurîque)9 le poly(acide 11-amino-undécanoïque), le bis(para-aminocyclohexyl)-méthane dodécanamide.Il est possible aussi d'utiliser dans la présente invention des polyamides préparés par la copolymérisation de deux des polymères ci-dessus ou par la terpolyméri- sation des polymères ci-dessus ou de leurs constituants, par exemple un copolymère d'acide adipique, d'acide isophtalique et d'hexaméthylene- diamine. De préférence, les polyamides sont linéaires avec un point de fusion au-dessus de 2000C. Les polyamides constituant la ou les phases renforçantes dispersées dans la matrice sont des polyamides ou copolyamides linéaires9 ramifiés ou réticulé. Dans ce dernier cas la réticulation doit être telle que la température de transition vitreuse (Tg) ne s'élève pas au-dessus de 50C et elle a dû être conduite de façon à permettre ltobtention d'une taille de particule conforme à l'invention. Un procédé pour réaliser aisément une composition à phase dispersée réticulée est décrit dans la présente invention. Les polyamides ou copolyamides linéaires utilisables comme phase renforçante sont obtenus par polycondensation de lactame ou de mélanges de lactames, de diacides et de diamines ou de mélanges de diacides et de diamines. Les diacides ou diamines utilisés peuvent éventuellement renfermer dans leur enchainement un ou plusieurs hétéroatomes comme par exemple 1 'oxygène : on a alors un enchainement éther ou polyéther ; le soufre : on a alors un enchainement thio ou polythio ; l'azote : on a alors un enchainement imine ou polyimine. Ils peuvent aussi éventuellement renfermer une ou plusieurs double liaisons. Les polyamides ou copolyamides ramifiés ou réticulés utilisables comme phases renforçantes sont obtenus à partir de réactifs de même type que ceux utilisés pour les polyamides ou copolya mides linéaires mais dont une partie est constituée par des molécules ayant au moins trois fonctions réactives de natures identiques ou dif férentes. Les polyamides selon l'invention devant renfermer une teneur en groupements amides inférieur à 40 Z de celle de la matrice, il sera nécessaire d'utiliser pour leur préparation des monomères dont l'un au moins devra présenter un poids moléculaire au moins 2,5 fois supérieur au poids moléculaire moyen des monomères de la matrice. A titre d'exemples non limitatifs et selon la nature de la matrice choisie, on pourra utiliser des diacides et/ou des diamines polymères ou des polyéther diamines ou diacides. Les diacides et diamines à longue chat ne et à haut poids moléculaire utilisables selon l'invention peuvent être aliphatiques ou cycloaliphatiques et contiennent plus de 18 atomes de carbone. Les chapes peuvent être droites ou éventuellement présenter des branches alkyles. Dans le cas des polyamides, on copolyamides essentiellement linéaires, les acides dicarboxyliques utilisés industriellement peuvent contenir de petites quantités de monoacides et/ou de polyacides; toutefois le taux de diacides doit être supérieur à 80 Z. Les acides dicarboxyliques particulièrement intéressants selon l'invention sont des acides obtenus par dimérisation d'acides gras ayant de 16 à 26 atomes de carbone comme les acides oléique, linoléique, linolénique, oléostéarique ou leurs mélanges. Les diacides obtenus par dimérisation des acides en C 18 comme l'acide oléique, linoléique ou leur mélange sont particulièrement intéressants. Ces acides dimères contiennent inévitablement une certaine proportion d'acide monocarboxylique ou d'acides polymères en majeure partie acides trimères. On a intéret a utiliser des acides dimères ayant un taux en dimère supérieur a 90 % en poids. De la même façon les diamines utilisées industriellement peuvent contenir un certain pourcentage de monoamine et/ou de polyamine. Les polyamines particulièrement intéressantes selon l'invention sont des polyamines ayant de 32 à 60 atomes de carbone obtenues à partir de dimères d'acides gras ayant de 16 à 26 atomes de carbone et qui peuvent contenir une certaine proportion d'amine monomère et/ou polymère en majeure partie trimère. On a intérêt à utiliser des diamines dimères ayant un taux en dimère supérieurà 90 z en poids. Dans le cas des polyamides ou copolyamides ramifiés ou réticulés selon l'invention, qui peuvent présenter un intérêt dans certains cas > les réactifs ayant au moins trois fonctions réactives utilisables pour leurs pm2parations et à titre non limitatif sont par exemple - les triamines comme la bishexaméthylène triamine ou les amines trimères obtenues à partir de trimère d'acide gras ayant de 16 à 26 atomes de carbone. - les triacides comme les trimères d'acide gras ayant de 16 à 26 atomes de carbone, les acides 1, 2, 4 benzène tricarboxylique et 1, 3, 5 benzènetricarboxylique, les acides tétracarboxyliques comme l'acide 1, 2, 4, 5, benzènetétracarboxylique... - les acides insaturés et plus particulièrement les diacides insaturés comme l'acide itaconique. Dans ce dernier: cas la réticulation est atteinte par la polymérisation des doublesdiaisons qui requierent généralement la présence d'initiateurs ou de comonomères insaturés. Les polyamides utilisés comme phase renforçante ne contiennent pas toutefois de séquences obtenues par des réactions de condensation autres que des séquences amides. Les autres polymères pouvant entrer dans la composition des phases dispersées selon l'invention sont d'une manière générale les polymères présentant vis à vis des polyamides utilisés pour la phase dispersée une miscibilité totale ou partielle dans une gamme de température comprise entre 200C et 3000 C. Les polymères répondant à cette caracté- ristique et porteurs de groupements fonctionnels réactifs vis à vis des polyamides, sont particulièrement intéressants comme agents de réticulation des polyamides utilisés comme phase renforçante selon l'invention. Les compositions selon l'invention peuvent naturellement être modifiées par un un plusieurs additifs tels que des stabilisants et des inhibiteurs de dégradation par oxydation, par l'ultraviolet ou la lumière, ou par la chaleur ; des lubrifiants et des agents de démoulage, des matières colorantes comprenant les colorants et les pigments, des charges et renforcements fibreux et en particules, des agents de nucléetion, des plastifiants, etc... Les stabilisants peuvent être incorporés dans la composition à un stade quelconque de la préparation de la composition thermoplastique. te préférence; les stabilisants sont inclus assez tôt pour empêhcer un début de degradation avant que la composition puisse être protégée. Ces stabilisants doivent être compatibles avec la composition. Les agents de stabilisation à l'oxydation et à la chaleur utiles dans les matières de la présente invention comprennent ceux utili sés généralement dans les polyamides. Ils comprennent, par exemple, jus qu > à 1 Z en poids, par rapport au poids du polyamide, d'halogénures de métaux du groupe I, par exemple de sodium, de potassium, de lithium avec des halogénures cuivreux, par exemple du chlorure, du bromure, de l'iodure, des phénols stériquement empêehés, des hydroquinones et divers membres substitués de ces groupes et leurs combinaisons. Les agents de stabilisation à l'ultraviolet, par exemple dans une proportion allant jusqu'à 2 %, par rapport au poids de polyamide, peuvent aussi être ceux utilisés habituellement avec les polyamides. Comme exemples, on peut mentionner divers résorcinols subs titués, salicylates, benzotriazoles, benzophénones, etc... Das lubrifiants et agents de démoulage utilisables, par exemple dans une proportion allant jusqu'à 1,0 % par rapport au poids de la cons position, sont l'acide stéarique, l'alcool stéarique, les stéréamides des colorants organiques, des pigments, par exemple le bioxyde de titane le noir de carbone etc. peuvent être utilisés à des taux allant jusqu'à 5 % en poids. Les charges et renforcements fibres ou en particules, par exemple des fibres de carbone, des fibres de verre, de la silice amorphe, de l'amiante, du silicate de calciums du silicate d'aluminium9 du carbonate de magnésium9 du kaolin, de la craie, du quartz pulvérisé, du mica, du feldspath, etc... peuvent être présentes dans des proportions allant jusqu'à 50 Z par rapport au poids de la composition dans la mesure où les propriétés mécaniques recherchées ne sont pas notoirement dégradées. Les compositions peuvent aussi contenir des agents nucléants, par exemple du talc, du fluorure de calcium, du phényl phosphinate de so doums de l'alumine et du polytétrafluoroéthylàne finement divisé, etc... des plastifiants, dans des proportions allant jusqu a environ 20 z par rapport au poids de la composition, par exemple du phtalate de dioctyles du phtalate de dibenzyle, du phtalate de butyle et de benzyle, des huiles d'hydrocarbures, du N-n-butylbenzène sulfonamide, de l'ortho et du para- toluène-éthyl sulfonamides, etc... Selon un autre aspect de la présente invention, on a défini des procédés pour la préparation des compositions multiphasées à base de polyamides selon l'invention. Dans un premier procédé9 on mélange dans un système clos, à une température supérieure au point de fusion de la résine polyamide servant de matrice et dans des conditions de cisaillement qui permettent de disperser les polymères renforçants dans la matrice, en particules de dimensions comprises entre 0,01 et 10 microns, de 55 à 99 % en poids par rapport au mélange de polymères, d'une résine polyamide formant matrice ayant une masse moléculaire moyenne en nombre d'au moins 5000 mais de préférence supérieure à 10 000 et de 1 à 45 % en poids d'un ou plusieurs polymères renforçants dont au moins 20 % en poids sont constitués par un polyamide présentant une température de transition vitreuse inférieure à 50C et une teneur en groupements amides inférieure à 40 % de celle de la résine polyamide servant de matrice, ce polyamide renforçant étant linéaire ou faiblement réticul La masse moléculaire moyenne ea nombre du polyamide renforçant doit être supérieure 5000 et de préférence supérieure à 15000. Les conditions de cisaillement sont difficilement détérminées de façon générales. Elles dépendent entre autre de la température de fusion des polyamides présents, de leurs viscosité fondue à la température de travail. On peut agir essentiellement sur la durée du cisaillement déterminé par la machine : le nombre de vis, les profils dés vis, ltécartement avec le fût de l'extrudeuse etc... Seule 11 expérience permet de déterminer les conditions op timales. Dans une variante à ce premier procédé, on mélange dans un système permettant un dégazage, à une température supérieure au point de fusion de la résine polyamide servant de matrice et dans des conditions de cisaillement qui permettent de disperser dans la matrice les polymères renforçants en particules de dimensions comprise entre 0,01 et 10 microns, de 55 à 99 % en poids par rapport au mélange de polymères, d'une résine polyamide formant matrice ayant une masse moléculaire moyenne en nombre de 2000 à 10 000 et de 1 à 45 % en poids d'un ou plusieurs polymères renforçants dont au moins 20 Z en poids sont constitués par un polyamide ayant une masse moléculaire supérieure à 5 000 et de préférence supérieure à 15 000.Ce polyamide doit présenter une température de transition vitreuse inférieure à SoC et avoir une teneur en groupements amides inférieures à 40 Z de celle de la résine polyamide servant de matrice. On réalise ainsi en meme temps la dispersion du ou des polymères renforçant et la finition de la polycondensation du polyamide servant de matrice. Comme dans le procédé décrit plus haut, il est difficile de préciser "in abstracto" les conditions de cisaillement qui outre la nature et les quantités relatives du polymère formant matrice et du ou des polymères servant de phase renforçante dépendent aussi de la température, de l'appareillage. Le facteur que lton peut faire varier le plus facilement est la durée de l'opération qui doit toutefois permettre à la fois I'achèvement de la polycondensation de la matrice et la dispersion de la phase renforçante. Une autre variante de procédé est particulèrement interes sante lorsque les constituants du polyamide renforçant: polyamine, polyacide oukurssetssonf très incompatibles avec les constituants du polyamide-matrice. On réalise dans un système permettant la polycondensation des polyamides un mélange des constituants primaires (diamine, diacide et/ou sels) ou des oligomères de masse moléculaire inférieure à 5000 du polyamide servant de matrice et du polyamide renforçant. On effectue et on achève la polycondensation suivant les procédés habituellement utilisés pour la préparation des polyamides formant matrice. On utilise toutefois un appareillage muni d'une agitation permettant la dispersion des deux phases l'une dans l'autre. Il va de soi que les constituants du polyamide renforçant doivent être choisisen nature et en quantité de telle façon que le polyamide obtenu à partir de ces constituants présente une température de transition vitreuse inférieure à 50C et ait une teneur en groupement amide inférieure à 40 % de celle de la résine polyamide servant de matrice. Dans cette variante encore les conditions opératoires sont importantesj car il faut réaliser comme dans la variante précédement décrite à la fois la dispersion et la polycondensation. Enfin une autre variante est particulièrement intéressante lorsque le polyamide renforçant est soluble à une température inférieure à environ 2000C dans les constituants primaires ou les oligomères du polyamide formant matrice. Le polyamide de renforcement de masse moléculaire supérieure à 5000 et de préférence supérieure à 15 000 est dissout dans les constituants primaires ou les oligomères du polyamide matrice et l'on achève sous agitation la polycondensation du polyamide matrice selon un procédé habituel. Le polyamide renforçant doit présenter une température de transition vitreuse inférieure à 50C et doit avoir une teneur en groupe ment amide inférieure à 40 z de celle de la résine polyamide servant de matrice. Le polyamide renforçant précipite en une deuxième phase dispersée lorsque la masse moléculaire du polyamide matrice s'élève. Comme on peut le constater lors de la description du procédé et de ses variantes, il n'est pas possible d'utiliser n'importe quel procédé avec n'importe quelle matrice et n'importe quelle phase renforçante. Un certain choix est possible qui dépend toutefois de la nature des différents constituants de leurs proportions respectives et des propriétés désirées de la composition finale. 'Les compositions thermoplastiques renforcées peuvent être mises sous la forme de divers articles utiles par des techniques classiques de moulage ou d'extrusion utilisées dans la fabrication d'articles thermoplastiques, comme des pièces moulées, des produits extrudes,- par exemple des tubes, des pellicules, des feuilles, des fibres et fibres orientées, des stratifiés et des revêtements de fils métalliques. Les compositions selon l'invention sont caractérisées par une combinaison remarquable de propriétés,-dont les plus importantes sont de remarquables propriétés de tenacité, compte tenu de la quantité du polymère renforçant présent avec la matrice de polyamide etd'aptitude à la cristallisation. La tenacité qui peut astre exceptionnellement élevée fournit une grande ductibilité, et une sensibiiite très reduite--aux entailles de moulage. Un tel ensemble de propriétés et particulièrement l'elas- ticité même à basse température permet d'envisager de très nombreuses applications en particulier dans les domaines de la mécanique, de l'aviation, de l'automobile, de l'électronique, de l'outillage. Les exemples qui vont suivre illustrent les divers procédés mis au point ainsi que les compositions revendiquées selon l'invention. Dansa ces exemples, un certain nombre de contrôle des constituants primaires ou des polyamides sont effectués. De même diverses propriétés des compositions sont mesurées. On indique ci-dessous les modes opératoires ou normes selon lesquels ces contrôles sont effectués. 1/ Mesure du pH des solutions diluées de sel d'acide dimère et dthexamethy- lène diamine (HMD) On utilise un ph mètre RADIOMETER PHM 62 équipé d'une électrode combinée verre-Calomel. Les mesures sont réalisée à 200C. L'appareil est étalonné à l'aide de deux solutions tampon à pH 7 et 9 encadrant le p11 correspondant au point d'équivalence du sel d'acide dimère et d'11MD. - le sel étant préparé en solution à 50 % dans le mélange eau-isopropanol 50/50 en poids le contrôle du pH est effectué en ramenant la concentration en sel à 10 % dans le même mélange solvant. Le pH est ajusté à - 5/100 d'unité pH de la valeur correspondant au point d'équivalence (soit 8,75 %) 2/ Conditionnement des polymères à EH O Phases renforçantes : les phases renforçantes sont séchées à température ambiante, en étuve sous vide de 0,5 à 1 mm de mercure sur P205 pendant 24 heures, Matrices : les polymères utilisés comme matrice sont séchées en étuve à 1100 sous 0,5 à 1 mm de mercure pendant 15 heures. les éprouvettes moulées sont placées en déssicateur sur Silicagel et séchées de nouveau 24 h à température ambiante sous 0,5 à I mu de mercure avant de réaliser les mesures. 3/ Module en flexion à EH O et 23 C Cette détermination est faite sur éprouvettes de type barreau de 80 x 10 x 4 mm moulées par injection, selon la recommandation ISO R 178. 4/ Résistance au choc entaillé La résistance au choc CHARPY entaillé est mésurée selon la recommandation ISO R 179. Les déterminations sont faites sur barreaux moulés ayant les dimensions suivantes L = 50 - 0,1 mm - 1 = 6 - 0,2 m ; e = 4 - 0,2 mm longueur de l'entaille 0,8 i 0,1 épaisseur sous entaille 2,7 o 0,2 mm. On opère sur impactomètre ZIJICK à 230C les éprouvettes étant conditonnées à EH 0. Le résultat est exprimé en Joule/cm2. 5/ Détenmination dss groupements terminaux NH2 : Dosage potentiométrique automatique de la solution de polymère dans le mélange phénol-eau 90/10 en poids par HCl. Le résultat est donné en équivalents gramme pour 106 g de polymère. COOH : Dissolution à chaud sous atmosphère d'azote du polymère dans l'alcool benzylique et dosage acidimétrique sous azote de cette solution chaude par une solution glycolique de potasse en présence de phénolphtaléine. Le résultat est donné en équivalent gramme pour 106 g de polymère. 6/ Détermination de la viscosité inhérente Le polymère séché est mis en solution à 0,5 Z dans le métacrésol. On mesure le temps d'écoulement de cette solution par rapport à celui du solvant pur. La valeur de la viscosité inhérente est donnée par la formule inh = 4,6 (log. tr- log. to) t1 = temps d'écoulement de la solution to = temps d'écoulement du solvant 7/ Analyse microcalorimétrique On caractérise les polymères ou les mélanges de polymères par leur viscosité intrinsèque mais aussi par les caractéristiques de fusion et de cristallisation telles que le point de fusion Tf et le point de cristallisation au refroidissement TcR dont la différence constitue la surfusion b caractérisant la nucléation.Une autre caractéristique de cristallisation essentiellement liée à la vitesse de croissance des cristallites, réside dans la détermination de Tg cr a a étant l'angle formé par 11 horizontale de la ligne de base avec la partie initiale du pic de l'exotherme de cristallisation au refroidissement correspondant à des conditions strictes d'observation, 11 horizontale de la ligne de base et le pic de l' exotherme de cristallisation étant déterminées sur la courbe obtenuélors de 11 analyse par microcalorimètre différentielle de l'échantillon étudié. Ces détermination sont effectués sur un échantillon soumis à des variations de températures tant en montée qu'en descente de 100C/mn. L'amélioration de la cristallisation des compositions selon l'invention peut être évaluée soit par la diminution de A comparativement au coefficient # de la matrice polyamide soit encore par l'élévation de tg a qui caractérise l'accélération de la croissance des cristallites. 8/ Transition vitreuse La température de transition vitreuse correspond à la chute brutale du module de cisaillement en fonction de la température. Elle peut être déterminée sur le graphique représentant les variations du module de torsion en fonction de la température, variations mesurées par analyse thermomécanique au pendule de torsion automatique. On précise ensuite les caractéristiques des deux matrices utilisées dans les exemples ci-après A/ Polyhexaméthylène adipamide t inox : 1,173 dl/g groupements terminaux COOH : 66,07 groupements terminaux NH2 @ 45,83 Résistance au choc entaillé . 0,56 + 0,05 J/cm2 Module en flexion : 240 - 20 a N/mm2 Tg par analyse thermomécanique : 55 Tf : 2600C TcR = 2100C A = 500C tg a = 17 Teneur en groupementsamidespour 100 g : 0,985 B/ Polycaprolactame @ in@h : 1,263 dl/g groupements terminaux COOH : 45,7 groupements terminaux NH2 : 35,16 Résistance au choc entaillé : 0,616 - 0,04 J/cm2 (stabilisé à 1000C) Module en flexion : 248 - 8 DaN/mm2 (stabilisé à 1000C) Tg par analyse thermomécanique : 410C Tf = 2250C TcR = 173 C A = 52 C tg a = 28,5 Teneur en groupementsamidespour 100 g : 0,885 EXEMPLE 1 Préparation des polycondensats à faibles teneurs en groupements amides pour phases renforçantes. 1) Préparation du polymaide d'acide dimère et d'hexaméthylène diamine (polymère 1) 1.1. Préparation du mélange stoechiométrique acide dimère/ hexaméthylènediamine Dans un réacteur de 31 muni d'un agitateur à hélice, pouvant travailler sous atmosphère d'azote, muni d'une ampoule de coulée de 500 ml et d'un robinet permettant d'effectuer des prélèvements à la partie inférieure, sont chargées - trimère d'acide gras ayant un taux de monomère de 0,03 % et un taux de trimère voisin de 3 % (commercialisé sous le nom d'Empol 1010 par Unilever Emery) 500 g - Isopropanol 300 g Le mélange est homogénéisé et le volume libre du réacteur est purgé parl'azote. On introduit ensuite dans la masse agitée, par coulée régulière, en une heure environ 100-g d'hexaméthylène diamine pure mise au préalable en solution dans 300 g d'eau permutée. La solution limpide obtenue est homogénéisée durant 30 minutes. On effectue un petit prélèvement d'environ 10 cm3 que l'on dilue par un mélange eau/isopropanol (50 /50 en poids) de façon à amener la concentration du sel à 10 Z. La valeur du p11 de cette solution diluée est inférieure à celle du pK au point d'équivalence. Dans la solution concentrée, on introduit 1,6 g d'une solution dteamé*iylènediamine à 50 Z dans le mélange eau/isopropanol (50 /50 en poids). La solution est homogénéisée durant 30 minutes puis on effectue à nouveau une mesure du pH en solution diluée. La valeur du pH de la solution diluée atteint à plus ou moins cinq centièmes d'unité pH, celle du pH au point d'équivalence (8,67). On obtient ainsi une solution stoechiométrique d'acide dimère et d'hexaméthylènediamine. 1.2. Préparation du polyamide Dans un autoclave de 1 l muni d'un système d'agitation (agitateur à ancre raclant tournant à 10 - 50 t/minute), d'une colonne à distiller (hauteur 40 cm, g intérieur 2,5 cm - garnissage multiknit) ét d'un système permettant purge et balayage à l'azote sont chargés 800 g de la solution stoechiométrique d'acide dimère et d'hexaméthylène diamine L'autoclave est purgée 3 fois en appliquant une pression de 6 bars d'azote suivi d'une détente jusqu'à pression atmosphérique. La masse est ensuite chauffée progressivement en agitant (50 t/minutes) sous léger balayage d'azote.Les solvants sont distillés régulièrement en 90 minutes en portant la température de la masse de 900C à 108 C. La masse est ensuite portée à 2700C en une heure. L'agitation est réduite à 10 minutes et la masse maintenue à 2700C durant deux heures. La masse maintenue en agitation à 2700C est mise sous un vide de 10 mmHg en 45 minutes, le vide est maintenu durant 30 minutes. L'agitation est arretée, le vide cassé sous azote et le polymère extrudé de lBautoclave sous une pression de 5 bars d'azote dans un bac de refroidissement à eau. Le polymère obtenu, transparent et très faiblement coloré en jaune présente les caractéristiques suivantes : - pf déterminé par microcalorimétrie différentielle @ 860C - Tg c par analyse thermomécanique î - 20 C - groupement C00H - 69,8 - groupement NH2 = 6,8 - module en flexion à EHO 230C = 18 DaN/mm2 - teneur en groupements amides pour 100 g : 0,305 EXEMPLE 2 Préparation du polyamide de dodecamethylène diamine - Acide dimère 2.1. Préparation du mélange stoechiométrique acide dimère - Dodécaméthylène diamine. On utilise l'appareillage décrit à l'exemple 1 Dans le réacteur sont chargés - Dimère d'acide gras ayant un taux de monomère de 0,03 % et un taux de trimère de 3 % (commercialisé sous le nom d'Empol 1010 par Unilever EMERY 571 g - Eau isopropanol (50/50 P/P) 771 g - Dodecaméthylènediamine (Provenance HULS) 200 g L'acide dimère et la solution eau isopropanol 50/50 étant introduit dans le réacteur on agite sous azote pour homogénéiser. On ajoute sous agitation en 1 heure par petites fractions la dodecaméthy- lène diamine. On agite encore pendant 30 ma après la fin de l'addition la solution est alors parfaitement limpide et homogène. On effectue un prélèvement d'environ 10 cm3 que l'on dilue par un mélange eau isopropanol 50/50 en poids de façon à amener la concentration en sel à 10 %. La valeur du pH de cette solution est supérieure à celle correspondant au point d'équivalence. On ajoute alors 5,7 g d'Empol 1010 en dispersion dans eau/isopropanol (5,7 g) la solution est de nouveau homogénéiser pendant 30 mn. On effectue à nouveau une mesure du pH en solution diluée. La valeur du pH de la solution diluée atteint + à - 0,05 unité pH celle des pH au point d'équivalence (8,54). On obtient ainsi une solution stoechiométrique d'Empol 1010 et de dodécaméthylènediamine. 2.2. Préparation duòlyamide On utilise l'appareillage décrit à l'exemple 1. On introduit dans l'autoclave 800 g de la solution stoechiométrique d'acide dimère et de dodécaméthylène diamine. On procède ensuite comme il est décrit dans le paragraphe 2.1. Le polymère obtenu est transparent et faiblement coloré en jaune, il présente les caractéristiques suivantes - Pf par microcalorimétrie différentielle : 860C - Tg par analyse thermomécanique : - 15'C - groupements COOH : 57,15 - groupements NH2 : 8,73 - viscosité inhérente : 0,661 dl/g - module en torsion à 200C : 8,5 DaN/mm2 - teneur en groupements amides pour 100 g : 0,27 EXEMPLE 3 Préparation et propriétés du polyamide de diamino-1-10 dioxa 4.7 décane et d'acide dimère 3.1.Préparation du mélange stoechiométrique acide dimère Diamino 110 - Dioxa 4.7 décane On utilise l'appareillage décrit à l'exemple 1. Dans le réacteur sont chargés Dimère d'acide gras ayant un taux de monomère de 0,O3: et un taux de trimère de 3 % (commercialisé sous le nom d'Empol 1010 par UNILEVER EMERY : 571 g Eau isopropanol (50/50 P/P) : 747 g Diamino 1-10 Dioxa 4.7 décane : 176 g L'acide dimère et la solution eau isopropanol 50/ 50 étant introduits dans le réacteur, on agite sous azote pour homogénéiser. On ajoute en 1 heure 176 g de diamino 1-10 dioxa 4.7 décane. On agite encore 20 mn après le fin de l'addition. On effectue alors un prélèvement d'environ 10 cs3 que l'on dilue par le mélange eau-isopropanol 50/50 pour amener la concentration en sel à 10 %. La valeur du pH de cette solution est supérieure à celle correspondant au point d'équivalence. On ajoute alors 3 g d'Empol 1010 en dispersion dans 3 g du mélange eau-isopropanol 50/50. La solution est de nouveau homogénéisée pendant 30 mn. On effectue le contrôle du pH en solution diluée à 10 %, la valeur du pH de cette solution atteint à + 0,05 d'unité pH celle du pH au point d'équivalence (8,61). On obtient ainsi une solution stoechiométrique d'acide dimère et de diamine 1-10 dioxa 4.7 décane. 3.2 PréEaration du Eolyamide On utilise l'appareillage décrit dans l'exemple 1. On introduit dans l'autoclave 820 g de la solution stoechiométrique d'acide dimère et de diamino 1-10 dioxa 4.7. décane. On procède ensuite comme il est décrit dans le paragraphe 1.2. Le polymère obtenu est transparent faiblement coloré en jaune, il présente les caractéristiques suivantes Tg par analyse thermomécanique : - 309C groupements COOH. : 58 groupements NH2 : 19,80 viscosité inhérente : 0,512 dl/g module en torsion à 200C : 1,4 DaN/mm2 Teneur en groupements amides pour 100 g : 0,28 EXEMPLE 4 Préparation et propriétés du polyamide de diamine dimère et diacide dimère On opère dans un réacteur pyrex agité et équipé sous circulation d'azote. On introduit à température ambiante 20g de diamine dimère ayant un indice d'amine de 195-205 et un indice d'iode de 10-20 (VERSAMINE 52 DE GENERAL MILLS CHEMICAL INC.) et 20,60 g d'acide dimère (Empol 1010). On agite a température ambiante sous azote. La température est portée à 2700 en 1 heure et on maintient pendant 1 heure à cette tempErature sous agitation. On obtient ainsi une masse présentant une viscosité élevée en fin de réaction, on note une très légère coloration jaune. Le polymère présente les caractéristiques suivantes pas de Pf net déterminé par microcalorimètrie différentielle Tg : déterminé par microcalorimètrie différentielle : -30 C Viscosité inhérente : 0,55 dl/g teneur en groupements amides pour 100 g : 0,182 Le module de ce produit est sensiblement égal à celui du polyamide précédent. EXEMPLE 5 Préparation et propriétés du polyamide préparé à partir d'hexaméthylène diamine (HMD), de bishexaméthylène triamine(BHMTA) et d'acide dimère. On opère dans un réacteur en verre de 1 l avec agitation ancre en acier inox. L'appareil est équipé pour travailler sous courant d'azote. Le chauffage est assuré par immersion dans un bain d'huile thermorégulé. On réalise la préparation d'un copolyamide contenant en poids 50 Z de chacun des deux polyamides : hexaméthylène diamine - acide dimère et BHMTA acide dimère. On introduit dans le réacteur 577,6 g diacide dimère 61,87 g dthexamethyldne diamine et 102,17 g de bishexaméthylène triamine purifiée par distillation. Le réacteur est purgé sous-azote et immerge dans le bain à 900C. On agite et porte la température à 2000C en 1 heure. On maintient pendant 3 heures à 200 sous agitation. Le polymère obtenu est soutiré sous légère pression d'azote ; il est très légèrement coloré en jaune, il présente les caractéristiques suivantes r Tg par analyse thermomécanique : - 140C Viscosité inhérente : 0,833 dl/g Teneur en groupements amides pour 100 g : 0,285 Module en torsion à 200C : 32 DaN/mm2 Ce polymère chauffé à 260 C sur une plaque chauffante ou en réacteur agité réticulé sur lui-même en quelques minutes en donnant un composé infusible. La préparation de ce polyamide permet de cerner les caractéristiques du polyamide qui sera utilisé comme phase renforçante dans 11 exemple 9. EXEMPLE 6 Préparation d'une phase mixte polyamide à base d'hexaméthy lène diamine et diacide dimère - copolymère éthylene - dérivés acryliques Un mélange 50/50 en poids de polyamide obtenu à partir d'hexaméthylène diamine et d'acide dimère selon l'exemple 1 et d'un copolymère obtenu à partir d'éthylène, d'acide méthacrylique et d'ester méthacrylique (commer cialisé sous le nom de Lupolen A 2910 MX) est réalisé à laide d'une boudineuse monovis (diamètre de vis D 25 m et longueur 20 D) équipée d'une pompe de titrage. On travaille à 175 - 1800C. Le mélange extrudé sous forme de jonc est très souple, élastique, blanchit à l'étirage. Teneur en groupements amides pour 100 g = 0,153. EXEMPLE 7 Dans un dispositif comprenant une vis animée d'un mouvement rotatif et alternatif de type BUSS et chauffé à une température de 280 C on introduit un mélange constitué en poids par 80 parties de polyhexamé- thylène adipamide tel que décrit plus haut (servant de matrice) et 20 parties de polyamide-obtenu selon l'exemple I comportant des groupes terminaux carboxyl iques. Le débit de l'appareil est de 8 kg/heure et le temps de séjour du mélange de polymère est environ de 3 à 4 mn. On obtient un mélange de polymère dont on détermine la résistance au choc CEARPY entaillé. On trouve une résistance de 0,95 J/cm2 comparativement au polyamide seul servant de matrice dont la résistance au choc CHARPY entaillé est de 0,56 J/Cm25 on observe une amélioration importante. EXEMPLE 8 Dans un dispositif comprenant une vis animée d'un mouvement rotatif et alternatif de type BUSS et chauffé à une température de 280 C on introduit un mélange constitue en poids par 80 parties de polyhexame- thylène adipamide tel que décrit plus haut (servant de matrice) et 20 parties de polyamide obtenu selon l'exemple 4 comportant des groupes terminaux carboxyliques. Le débit de l'appareil est de 8 kg/heure et le temps de séjour du mélange de polymère est environ de 3 à 4 mn. La composition obtenue présente des propriétés améliorées concernant principalement la résistance au choc Charpy entaillé11. EXEMPLE 9 On opère comme indiqué à 11 exemple 8 mais avec 20 parties du mélange polyamide préparé à exemple 5. La composition présente les propriétés suivantes : Q = 330C Tgo = 83 Taille des particules comprises entre 0,1 et 1 micron-. EXEMPLE 10 Dans une boudineuse monovis dont le diamètre de la vis D est de 25 mm et de longueur 20 D équipée d'une pompe de titrage et chauffée à 2750C, on introduit un mélange constitué en poids par 80 parties de polyhexaméthylène adipamide tel que décrit plus haut (servant de matrice et 20 parties du mélange de polyamide et de copolymère éthylène - dérivés acryliques tel que décrit à l'exemple 6. Le mélange est extrudé sous forme de jonc puis granulé. Le produit obtenu dans ces conditions est compact alors que le mélange polyhexaméthylène adipamide (80 parties en poids) - copolymère - éthylène - dérivés acryliques (20 parties en poids) réalisé dans des conditions analogues conduit à un mélange qui se présente sous la forme d'un jonc contenant plus ou moins de cavités gazeuses du fait due la dégradation thermique du copolymère éthylénique. La composition selon l'invention présente les propriétés suivantes a = 350 cl Tg a = 80 Taille des particules comprise entre 0,1 et 1 micron. Après stabilisation de 1 h à 1000C - Résistance au choc entaillé 1,406 t 0 > 06 J/cm2 et module en flexion 196,50 t 3,22 daN/mm2. EXEMPLES II et 12 Dans un autoclave inox de capacité 1 litre, on introduit à température ambiante 280 g de polycaprolactame (matrice) et 120 g de polyamide d'acide dimère préparé à l'exemple 1, le tout sous forme de granulés. Après purge de l'appareillage à l'azote, on porte la température de la masse à l'intérieur de l'autoclave à 2000C en 35 minutes On continue le chauffage et quand la température atteint 2500C minimum, on met en route l'agitation à 5 t/mn. La température est portée à 2700C en 1 heure. On agite encore 4 heures à 270"C. Puis on soutire le mélange fondu sous pression d'azote en le recueillant dans l'eau sous forme d'un jonc de 2 mm de diamètre environ que l'on granule. Par étude de ce mélange en microcalorimètre différentielle on remarque que le composite présente les 2 fusions cristallines caractéristiques des constituants de départ. De plus on constate que le mélange ne presente pas d'évolution significative pour un temps d'homogé néisation qui varie de 10 à 240 minutes à une température de 2700C. On refait exactement le même essai mais avec 36b g de polycaprolactame et 40 g du polymère préparé à l'exemple 1. On trouvera sur le tableau ci-après les propriétés des mélanges obtenus. EXEMPLE 13 On opère comme indiqué à l'exemple 10 avec 600 g de polycaprolactame (matrice) et 66,6 g de polyamide préparé selon l'exemple 2. Après purge de 11 appareillage à l'azote, on porte la température de la masse à 270 C en 1 heure sous une agitation de 10 t/mn. On agite ensuite 3 heures à 2700C et on recueille ensuite le mélange comme précédemment sous forme d'un jonc qui est granulé. On remarque par étude en microcalorimétrie différentielle que les 2 polyamides engagés au départ restent bien individualisés ; la taille des particules dispersées étant globalement comprise entre 0,1 et 1 p. On trouvera sur le tableau ci-après les propriétés du mélange obtenu. EXEMPLES 14 à 17 Les quatre exemples suivants ont été réalisés salon la première variante du procédé d'ootention de compositions selon l"invention tel que décrit en page 10. Ce procédé consiste à introduire le polyamide correspondant à la phase souple dispersé dans un prépolyamide. Le prépolyamide utilisé dont la viscosité inhérente est de l'ordre de 0,9 à 0,95 dl/g correspond au produit obtenu en fin de la décompression lors d'un cycle de polycondensation classique de l'adipate dthexamethy- lène diamine. Dans un autoclave en inox de 1 litre on charge une solution aqueuse à 50 % d'adipate d'hexaméthylène diamine, et 1,80 g environ d'une solution aqueuse à 10 % d'acide acétique. On porte sous agitation la tempe- rature de la masse à 2200C, ce qui correspond à'une pression. autogène de vapeur d'eau de 18 bars. On distille alors l'eau en 1 h 30 sous 18 bars, en portant la température de la masse à 2600C. Puis on décomprime lentement en I h 30 tout en portant la température de la masse à 27SaC. On introduit alors dans l'autoclave la quantité désirée du polyamide choisi, de haut poids moléculaire et on agite de nouveau pendant 1 heure à 2600C pour homogénéiser le mélange. Ce mélange est enfin soutiré sous pression d'azote et coulé dans l'eau. On trouvera sur le tableau ci-joint les propriétés des mélanges. obtenus. On remarquera une nette diminution de la surfusion (a) et une élévation de tg a par rapport à la matrice en polyhexaméthylène diamine. Dans l'exemple 14, on charge 800 g de solution aqueuse à 50 % d'adipate d'hexaméthylène diamine et 86 g du polyamide préparé à exemple 1. Dans l'exemple 15, on charge 800 g de solution aqueuse à 50 % d'adipate d'hexaméthylène diamine et 38 g du polyamide préparé à l'exemple 1. Dans l'exemple 16, on charge 800 g de solution aqueuse à 50 Z d'adipate d'hexaméthylène diamine et 86 g du polyamide préparé à l'exemple 2. Dans l'exemple 17, on charge 800 g de solution aqueuse à 50 Z d'adipate d'hexaméthylène diamine et 86 g du polyamide préparé à l'exemple 3. NATUDE DE LA PHASE RESISTANCE MODULE EN TAILLE DES NATURE DE LA MATRICE EXAMPLE RENFORCANTE SELON # = Tf-TcR Tg &alpha; AU CHOC FLEXION EN PARTICULES ET POURCENTAGE EXEMPLES en J/cm2 DaN/mm2 DISPERSEES A : ployhexaméthylène - 50 C 17 0,56 #0,05 240 # 20 adipamide 100 % B : polycaprolactame - 52 C 28,5 0,616#0,04 248 # 8 100% 11 B 70 % Ex 1 30 % 43 C 52,5 - 168 # 9 0,1 à 1 12 B 90 % Ex 1 10 % 33 C 71,4 0,607#0,04 216 # 4,7 " 13 B 90 % Ex 2 10 % 34 C 105 1,20 #0,02 217 # 5 " 14 Prépolymère A 80 % Ex 1 20 % 32 C 33 0,86 #0,1 224 # 7 " 15 Prépolymère A 90 % Ex 1 10 % 32 C 47,5 0,70 #0,06 231 # 8 " 16 Prépolymère A 80 % Ex 2 20 % 33 C 63 0,91 #0,1 218 # 13 " 17 Prépolymère A 80 % Ex 3 20 % 33 C 52,5 0,98 #0,1 191,5 # 6 " Ces deux mesures après stabilisation d'une heure à 100 C EXEMPLE 18 On exemplifie ici la 2ème variante du procédé selon l'invention. On prépare le sel obtenu par action d'un diamine dimère.(VERSAMINE 52 DE GENERAL MILLS CHEMICAL INC.) ayant un indice d'amine de 195-205 et un indice d'iode de 10 - 20. sur un mélange d'acides dont l'un est essentiellement un diacide dimère commercialisé sous le nom d'Empol 1010 (voir plus haut exemple 1)-et dont l'autre est essentiellement un diacide trimère constitué par 90 Z en poids environ d'acide trimère ayant environ 54 atomes de carbone et par 10 Z en poids environ d'acide dimère, ce produit étant commercialisé par Unilever Emery sous l'appelation Empol 1041. Dans un réacteur de 1 1 agité et équipé pour travailler sous atmosphère d'azote on charge : 120,68 g de diamine dimère 21,14 g de diacide trimère (Empol 1041) 108,17 g de diacide dimère (Empol 1010) 250 g de perchloréthylène On laisse à température ambiante et sous agitation pendant une heure. La masse réactionnelle devient très rapidement homogène après introduction des réactifs. On réalise ensuite la polycondensation de ce sel en présence d'adipate d'hexaméthylène diamine. Dans un autoclave en acier inox de 1 litre équipé pour travailler sous pression, on introduit : - 393 g d'adipate dthexamethylene diamine sec - 200 g d'eau distillée - 169,5 g de solution à 50 % dans le perchloréthylène du sel préparé comme indiqué ci-dessus. - 0,18 g d'acide acétique et environ 1 ml d'un antimou:sseà 0,6 Z dans le perchlorethyIène. Après plusieurs purges à l'azote sous pression, on met en route l'agitation et on distille le perchloréthylène sous pression atmosphérique en portant la température de la masse réactionnelle à 1750C. On stoppe alors la distillation et on chauffe à 235 0C. La pression autogène de vapeur d'eau atteint 18 bars. On distille alors toujours sous cette pression, la vapeur d'eau en portant la température à 2600C On décomprime ensuite en 90 minutes en portant la température à 2750C. La réaction est parachevée par une cuisson de 15 mn sous courant d'azote à 2750C. La composition ainsi obtenue est extrudée sous pression d'azote dans 11 eau et granulée. La composition obtenu a les propriétés suivantes : Tf 2580C T R 2150C A = 430C c Tg a = 81 EXEMPLE 19 On exemplifie la dernière variante prévue du procédé selon l'invention en polycondensant du caprolactame contenant en solution du polyamide obtenu selon l'exemple 1, en présence d'acide amino caproique. On opère dans un réacteur en verre de 100 cm3 agite, équipé pour travailler sous vide, chauffé par un bain d'alliage thermorégulé. On charge dans le réacteur à température ambiante 20 g de caprolactame 5 g de polyamide selon l'exemple 1 (# in#h = 0,864)) et 3 g d'acide amino-1,6 hexanoïque. Aprés plusieurs purges à l'azote on immerge le réacteur dans le bain chauffant régulé à 1400C. On agite et on fait monter la température. Vers 1800C la masse devient homogène par dissolution du polyamide dans le caprolactame et les oligomères de ce dernier. On continue à élever régulièrement la température. A 2100C environ on remarque que la masse réactionnelle devient hétérogène. La température atteint 2700C après 2 heures de réaction. La masse est alors hétéro- gène, louche et sa viscosité s'élève rapidement. On maintient 15 mn à 2700C puis on établit en 30 mn environ un vide de 1 mm de mercure pour éliminer le c:aYrolactame libre qui n'a pas réagi@@ On maintient 20 mn sous vide à 2700 C. Le polymère obtenu en fin de réaction est louche et possède les caracté- Tf 2200C ris tiques suivantes : T R 1810C Q = 390C c Tg a = 44,4 Ce résultat montre que l'on a bien dispersion du polyamide préparé selon l'exemple 1 dans le polycaprolactame sans qu'il y ait d'in- teraction chimique significative entre les polyamides engagés. REVENDICATIONS 1 - Compositions polyphasées à base de polyamides ayant des proprietés physiques améliorées et particulièrement stables à haute tempéra ture caracterisees en ce qu'elles sont constituées essentiellement par 55 à 99 Z en poids d'une phase formant matrice qui est une résine polyamide d'une masse moléculaire moyenne en nombre d'au moins 5 000 et de 1 à 45 Z en poids d'au moins une autre phase dispersée sous forme de particules ayant une taille comprise entre 0,01 ij et 10 constituée en tout ou partie par un polymère choisi parmi les polyami des présentant une teneur en groupements amides inférieure à 40 Z de celle de la résine polyamide formant matrice et ayant une température de transition vitreuse inférieure à 50C. 2 - Compositions selon la revendication 1-caracterisees en ce qu'elles sont constituées essentiellement -par 70 à-90 Z en poids d'une phase formant matrice qui est un polyamide de masse moléculaire moyenne en nombre supérieur à 10 000 et de 10 à 30 Z en poids d'au moins une autre phase dispersée sous forme de particules ayant une taille comprise entre 0,05 et 3 p constituée en tout ou partie par un polyamide ayant une température de transition-vitreuse inférieure à -100C. 3 - Compositions selon la revendication 1 caractérisées en ce que le polya mide formant matrice est un polycaprolactame ou un polyhexaméthylène adipamide. 4 - Compositions selon la revendication 1 caractérisées en ce que le polya mide de la phase dispersée est obtenu en tout ou partie à partir d'un acide dimère ayant un nombre d'atome de carbone supérieur ou égal 36. 5 - Compositions selon la revendication 1 caractérisées en ce que le polya mide de la phase dispersée est obtenu en tout ou partie à partir d'une diamine dimère ayant un nombre d'atomes carbone supérieur ou égal à 36. 6 - Compositions selon la revendication 4 caractérisées en ce que le polya mide de la phase dispersée est obtenu en tout ou partie à partir d'une polyamide comprenant des fonctions éther ayant un nombre d'atome de carbone supérieur ou égal à 8. 7 - Compositions selon la revendication 4 caractérisées en ce que le polya mide de la phase dispersée est obtenu en tout ou partie à partir d'une polyamine diprimaire secondaire. 8 - Compositions selon la revendication 7 caractérisées en ce que la polyamine diprimaire secondaire est la bishexaméthylène triamine. 9 - Compositions selon la revendication 5 caractérisées en ce que le polyamide de la phase dispersée est obtenu en tout ou partie à partir d'un melange de diamine dimère et de polyamine diprimaire secondaire. 10 - Compositions selon la revendication 9 caractérisées en ce que le polyamide de la phase dispersée est obtenu à partir d'un mélange de diamine dimère ayant un nombre d'atome de carbone supérieur ou égal à 36 et de bis hexaméthylène triamine. 11 - Compositions selon la revendication 4 caractérisées en ce que le polyamide de la phase dispersée est obtenu-à partir d'un mélange d'acide dimère et de polyacide ayant une fonctionalité égale ou supérieure à 3. 12 - Compositions selon la revendication 11 caractérisées en ce que le polyacide est un acide trimère 13 - Compositions selon la revendication 1 caractérisées en ce que la phase dispersée est constituée par un mélange de polyamide et de copolymères statistiques, blocs ou greffés dérivés de monomères insa turés ou polyinsaturés comportant de 0,5 à 10 Z en mole de groupements réactifs vis à vis des polyamides, ces groupements étant choisis parmi les groupements acides, aminés, anhydrides sulfonés ou amidiques. 14 - Compositions selon la revendication 13 caractérisées encre que le copolymère dérivé de monomère insaturés est un copolymère éthylène, acide méthacrylique, esters méthacryliques 15 - Procédé d'obtention de compositions selon la revendication I caracté risé en ce que l'on soumet à un effet de cisaillement, dans un système clos, à une température supérieure au point de fusion du polyamide ser vant de matrice et dans des conditions telles que l'on obtienne la dispersion d'une phase dispersée sous forme de particules de 0,01 à 10 microns;;un mélange d'un polyamide servant de matrice ayant un poids mo léculaire en nombre supérieur à 5000 et de préférence supérieur à 10 000 et d'au moins un autre polyamide servant de phase dispersée ayant un poids moléculaire en nombre supérieur à 5 000 et de préférence superieur à 15 000. 16 - Procédé selon la revendication 15 caractérisé en ce que la dispersion du polyamide considéré est effectuée en même temps que l'achèvement de la polycondensation du polyamide servant de matrice et ayant au départ une masse moléculaire moyenne en nombre supérieure à 2000 dans un système permettant outre effet de cisaillement nécessaire à la dispersion, le dégazage nécessaire lors de l'achèvement de la polycon densation. 17 - Procédé selon la revendication 16 caractérisé en ce quel'on effectue simultanément la polycondensation du polyamide servant de matrice et du polyamide servant de phase dispersée ainsi que la dispersion de la dite phase dispersée dans la matrice dans des conditions telles que la phase dispersée soit sous forme de particules de 0,01 à 10 microns. 18 - Procédé selon la revendication 15 caractérisé en ce que l'on polycon dense une solution du polyamide qui sera dispersé dans le ou les mono mères du polyamide qui servira de matrice, dans des conditions de ci saillement telles que la polycondensation de la matrice entraine la dispersion de la phase dispersée sous forme de particules de 0,01 à 10 microns. 19 - Produits conformés obtenus à partir de composition selon les revendica tions 1 à 14.